(57)【要約】【課題】本発明の目的は、従来のポリアミド組成物に比べ、成形性と機械特性とに優れるポリアミド組成物を提供することである。【解決手段】本発明のポリアミド組成物は、ポリアミド（Ａ）１００重量部に対して液晶性ポリエステル（Ｂ）０．１質量部以上２質量部以下を含むポリアミド組成物であって、示差走査熱量計で測定された、ポリアミド組成物の補外結晶化開始温度Ｔｉｃと、ポリアミド組成物の結晶化ピーク温度Ｔｐとの差（Ｔｉｃ−Ｔｐ）が５℃以下であり、示差走査熱量計で測定された、ポリアミド（Ａ）の補外結晶化開始温度Ｔｉｐａと、ポリアミド（Ａ）の結晶化ピーク温度Ｔｐｐａとの差ΔＴｐａ（Ｔｉｐａ−Ｔｐｐａ）が、０．１≦（Ｔｉｃ−Ｔｐ）／ΔＴｐａ≦０．４を満たす。【選択図】なし【特許請求の範囲】
【請求項１】
ポリアミド（Ａ）１００重量部に対して液晶性ポリエステル（Ｂ）０．１質量部以上２質量部以下を含むポリアミド組成物であって、
示差走査熱量計で測定された、ポリアミド組成物の補外結晶化開始温度Ｔｉｃと、ポリアミド組成物の結晶化ピーク温度Ｔｐとの差（Ｔｉｃ−Ｔｐ）が５℃以下であり、
示差走査熱量計で測定された、ポリアミド（Ａ）の補外結晶化開始温度Ｔｉｐａと、ポリアミド（Ａ）の結晶化ピーク温度Ｔｐｐａとの差ΔＴｐａ（Ｔｉｐａ−Ｔｐｐａ）が以下の関係式を満たすポリアミド組成物。
０．１≦（Ｔｉｃ−Ｔｐ）／ΔＴｐａ≦０．４
【請求項２】
示差走査熱量計で測定された、ポリアミド組成物の補外結晶化開始温度Ｔｉｃと、ポリアミド組成物の補外結晶化終了温度Ｔｆｃとの差（Ｔｉｃ−Ｔｆｃ）が１０℃以下である、請求項１に記載のポリアミド組成物。
【請求項３】
ポリアミド組成物の冷結晶化熱ΔＨｃｏｍｐと、ポリアミド（Ａ）の冷結晶化熱ΔＨｐａとが、以下の関係式を満たす、請求項１又は２に記載のポリアミド組成物。
０．９５≦ΔＨｃｏｍｐ／ΔＨｐａ≦１．０５
【請求項４】
液晶性ポリエステル（Ｂ）の融点Ｔｍｂが、２１０℃以上３５０℃以下である、請求項１から３のいずれか一項に記載のポリアミド組成物。
【請求項５】
ポリアミド（Ａ）が、ポリアミド６１０、ポリアミド６１２及びポリアミド６６／６Ｉからなる群より選択される少なくとも１種である、請求項１から４のいずれか一項に記載のポリアミド組成物。
【発明の詳細な説明】
【技術分野】
【０００１】
本発明は、ポリアミド組成物に関する。
【背景技術】
【０００２】
従来から、ポリアミドの結晶性を向上させる手段として、ポリアミドに無機核剤や有機低分子量核剤等の核剤を添加し組成物とすることが提案されている。例えば、特許文献１には核剤としてクレーやカオリンといった粘土鉱物を用いる方法、特許文献２には核剤として特殊イミド化合物を用いること、並びに該特殊イミド化合物を固体マスターバッチ組成物として高分子物質（例えば、ポリアミド）に加えることが開示されている。
【０００３】
一方、ポリアミドの改質を目的として、ポリアミドに液晶性ポリエステルを溶融混練し組成物とすることが提案されている（例えば、特許文献３参照）。
【先行技術文献】
【特許文献】
【０００４】
【特許文献１】特開昭５３−０４９０７３号公報
【特許文献２】特開平０８−０１２８０９号公報
【特許文献３】特開平０５−２１４２５３号公報
【発明の概要】
【発明が解決しようとする課題】
【０００５】
しかしながら、本発明者らの検討によれば、特許文献１及び２に記載の組成物では、組成物の結晶性は上昇するものの添加された核剤により物性低下が引き起こされることが分かっている。また、組成物の物性低下を軽減するために核剤の添加量を低くする提案もなされているが、核剤の組成物への均一な分散が困難となることがある。さらには核剤をマスターバッチとすることで核剤の組成物への均一な分散を確保する提案もなされているが、組成物の生産にかかる工程が増えるという難点がある。
【０００６】
また、特許文献３に記載の組成物は、結晶性と機械特性とのバランスが優れているとはいえず、不十分である。
【０００７】
そこで、本発明は、成形性と機械特性とに優れたポリアミド組成物を提供することを目的とする。
【課題を解決するための手段】
【０００８】
本発明者らは、上記本発明課題を解決すべく鋭意検討を重ねた結果、ポリアミドに対して特定量の液晶性ポリエステルを含む組成物によって上記課題が解決されることを見出した。
【０００９】
すなわち、本発明は、以下に関する。
【００１０】
［１］
ポリアミド（Ａ）１００重量部に対して液晶性ポリエステル（Ｂ）０．１質量部以上２質量部以下を含むポリアミド組成物であって、
示差走査熱量計で測定された、ポリアミド組成物の補外結晶化開始温度Ｔｉｃと、ポリアミド組成物の結晶化ピーク温度Ｔｐとの差（Ｔｉｃ−Ｔｐ）が５℃以下であり、
示差走査熱量計で測定された、ポリアミド（Ａ）の補外結晶化開始温度Ｔｉｐａと、ポリアミド（Ａ）の結晶化ピーク温度Ｔｐｐａとの差ΔＴｐａ（Ｔｉｐａ−Ｔｐｐａ）が以下の関係式を満たすポリアミド組成物。
０．１≦（Ｔｉｃ−Ｔｐ）／ΔＴｐａ≦０．４
［２］
示差走査熱量計で測定された、ポリアミド組成物の補外結晶化開始温度Ｔｉｃと、ポリアミド組成物の補外結晶化終了温度Ｔｆｃとの差（Ｔｉｃ−Ｔｆｃ）が１０℃以下である、［１］に記載のポリアミド組成物。
［３］
ポリアミド組成物の冷結晶化熱ΔＨｃｏｍｐと、ポリアミド（Ａ）の冷結晶化熱ΔＨｐａとが、以下の関係式を満たす、［１］又は［２］に記載のポリアミド組成物。
０．９５≦ΔＨｃｏｍｐ／ΔＨｐａ≦１．０５
［４］
液晶性ポリエステル（Ｂ）の融点Ｔｍｂが、２１０℃以上３５０℃以下である、［１］から［３］のいずれかに記載のポリアミド組成物。
［５］
ポリアミド（Ａ）が、ポリアミド６１０、ポリアミド６１２及びポリアミド６６／６Ｉからなる群より選択される少なくとも１種である、［１］から［４］のいずれかに記載のポリアミド組成物。
【発明の効果】
【００１１】
本発明は、成形性と機械特性とに優れたポリアミド組成物を提供することができる。
【発明を実施するための形態】
【００１２】
以下、本発明を実施するための形態（以下、「本実施形態」という）について詳細に説明する。なお、本発明は、以下の実施形態に制限されるものではなく、その要旨の範囲内で種々変形して実施することができる。
【００１３】
本実施形態のポリアミド組成物は、ポリアミド（Ａ）１００重量部に対して液晶性ポリエステル（Ｂ）０．１質量部以上２質量部以下を含むポリアミド組成物であって、
示差走査熱量計で測定された、ポリアミド組成物の補外結晶化開始温度Ｔｉｃと、ポリアミド組成物の結晶化ピーク温度Ｔｐとの差（Ｔｉｃ−Ｔｐ）が５℃以下であり、
示差走査熱量計で測定された、ポリアミド（Ａ）の補外結晶化開始温度Ｔｉｐａと、ポリアミド（Ａ）の結晶化ピーク温度Ｔｐｐａとの差ΔＴｐａ（Ｔｉｐａ−Ｔｐｐａ）が以下の関係式を満たす。
【００１４】
０．１≦（Ｔｉｃ−Ｔｐ）／ΔＴｐａ≦０．４
【００１５】
〔ポリアミド（Ａ）〕
本実施形態に用いるポリアミド（Ａ）は、主鎖中にアミド結合（−ＮＨＣＯ−）を有する重合体である。好適なポリアミド（Ａ）としては、特に限定されないが、例えば、ポリカプロラクタム（ポリアミド６）、ポリテトラメチレンアジパミド（ポリアミド４６）、ポリヘキサメチレンアジパミド（ポリアミド６６）、ポリヘキサメチレンシクロヘキシルアミド（ポリアミド６Ｃ）、ポリヘキサメチレンセバカミド（ポリアミド６１０）、ポリヘキサメチレンドデカミド（ポリアミド６１２）、ポリウンデカラクタム（ポリアミド１１）、ポリドデカラクタム（ポリアミド１２）、ポリヘキサメチレンイソフタルアミド（ポリアミド６Ｉ）、ポリヘキサメチレンテレフタルアミド（ポリアミド６Ｔ）、ポリノナンメチレンテレフタルアミド（ポリアミド９Ｔ）、ポリドデカメチレンテレフタルアミド（ポリアミド１２Ｔ）、又はこれら重合体の単量体成分を２種以上含むポリアミド共重合体、並びにこれら重合体及び／又はポリアミド共重合体の混合物などが挙げられる。中でもポリアミド組成物の成形性及び機械特性の向上の観点から、より好ましいポリアミド（Ａ）は、ポリアミド６６、ポリアミド６１０、ポリアミド６１２などの重合体、あるいはポリアミド６、ポリアミド６１２、ポリアミド６Ｃ及びポリアミド６Ｉからなる群より選択される重合体の単量体成分１種類以上と、ポリアミド６６の単量体成分とからなるポリアミド共重合体、あるいはこれら重合体及び／又はポリアミド共重合体の混合物などであり、さらに好ましいポリアミド（Ａ）は、ポリアミド６１０、ポリアミド６１２及びポリアミド６６／６Ｉからなる群より選択される少なくとも１種である。
【００１６】
ポリアミド（Ａ）として上述したような特定のポリアミドを用いることにより、後述の熱的特性を満たすポリアミド組成物を得ることができる。
【００１７】
本実施形態に用いるポリアミド（Ａ）の相対粘度ηｒは、特に限定されないが、１．５以上６．０以下であることが、ポリアミド組成物の引張伸度の観点から好ましく、より好ましくは２．０以上４．５以下であり、更に好ましくは２．０以上４．０以下である。なお、本実施形態において、相対粘度ηｒは、ＪＩＳ  Ｋ６９２０に従って２３℃、９８％硫酸を用いて測定した相対粘度である。また、相対粘度ηｒは分子量の指標となり、相対粘度ηｒが大きいほど分子量が大きいことを示す。
【００１８】
〔液晶性ポリエステル（Ｂ）〕
本実施形態に用いる液晶性ポリエステル（Ｂ）は、サーモトロピック液晶ポリマーと呼ばれるポリエステル（以下「サーモトロピック液晶ポリエステル」とも記す。）である。液晶性ポリエステル（Ｂ）としては、特に限定されず、例えば、公知のサーモトロピック液晶ポリエステルを使用でき、具体的には、ｐ−ヒドロキシ安息香酸、１，２−エタンジオール及びテレフタル酸を主構成単位とするサーモトロピック液晶ポリエステル、ｐ−ヒドロキシ安息香酸及び２−ヒドロキシ−６−ナフトエ酸を主構成単位とするサーモトロピック液晶ポリエステル、ｐ−ヒドロキシ安息香酸及び４，４’−ジヒドロキシビフェニルならびにテレフタル酸を主構成単位とするサーモトロピック液晶ポリエステル、並びにそれらの混合物などが挙げられる。ここで、「主構成単位」とは、全構成単位に対して５１％以上、好ましくは７０％以上、より好ましくは８５％以上の構成単位をいう。
【００１９】
液晶性ポリエステル（Ｂ）の融点Ｔｍｂは、ポリアミド組成物の耐熱性と加工性との観点から、２１０℃以上３５０℃以下であることが好ましい。また、液晶性ポリエステル（Ｂ）の融点Ｔｍｂは、ポリアミド組成物の耐熱性の観点から、より好ましくは２５０℃以上３００℃以下である。ここで、融点Ｔｍｂは示差走査熱量（ＤＳＣ）測定で求めることができる。具体的には、以下のとおり融点Ｔｍｂを求めることができる。まず、示差熱量測定装置を用いて試料を５０℃から１０℃／分の昇温条件下で測定し、融解ピーク温度（Ｔｍ１）を観測した後、Ｔｍ１より２０〜５０℃高い温度で３分間保持する。次いで１０℃／分の降温条件で５０℃まで試料を冷却した後、再度１０℃／分の昇温条件で測定した際の融解ピークを観測する。該融解ピークのピークトップが示す温度を融点（Ｔｍｂ）とする。
【００２０】
更に好ましい液晶性ポリエステル（Ｂ）としては、下記構造単位（イ）及び（ロ）を含む液晶性ポリエステルが挙げられる。
【００２１】
【化１】
2014037481.tif 000002
【００２２】
【化２】
2014037481.tif 000003
ここで、上記構造単位（イ）及び（ロ）は、それぞれ順にｐ−ヒドロキシ安息香酸由来の構造単位及び２−ヒドロキシ−６−ナフトエ酸由来の構造単位である。
【００２３】
本実施形態に用いる液晶性ポリエステル（Ｂ）の溶融粘度は、特に限定されないが、０．５〜２００Ｐａ・ｓが好ましく、より好ましくは１〜１００Ｐａ・ｓである。ここで、溶融粘度はキャピラリーレオメーターを用いて測定することができる。具体的には、融点より５０℃高い温度条件で、ずり速度１０００（１／秒）の条件下でキャピラリーレオメーターを用いて測定したずり粘度が溶融粘度である。
【００２４】
本実施形態に用いる液晶性ポリエステル（Ｂ）には、必要に応じ、本発明の特徴及び効果を損なわない程度の範囲で、他の芳香族ジカルボン酸、芳香族ジオール、芳香族ヒドロキシカルボン酸由来の構造単位が含まれていてもよい。
【００２５】
〔添加剤〕
本実施形態のポリアミド組成物には、必要に応じて本発明の目的を損なわない範囲で慣用的に用いられる添加剤を加えることができる。当該添加剤としては、特に限定されないが、例えば、ガラス繊維や炭素繊維などの無機繊維；水酸化アルミニウム、水酸化マグネシウム、ホウ酸亜鉛、すず酸亜鉛、ヒドロキシすず酸亜鉛、ポリリン酸アンモニウム、シアヌル酸メラミン、サクシノグアナミン、ポリリン酸メラミン、硫酸メラミン、フタル酸メラミン、リン酸アルミニウム等の難燃剤；チタンホワイト、カーボンブラック等の顔料や着色剤；次亜リン酸ソーダ等の亜リン酸金属塩、ヒンダードフェノールやヒンダードアミンに代表される熱安定剤；高級脂肪酸金属塩、高級脂肪酸アミド、高級脂肪酸エステル等の滑剤；種々の可塑剤；帯電防止剤等が挙げられる。
【００２６】
〔ポリアミド組成物の製造方法〕
本実施形態のポリアミド組成物の製造方法としては、上述したポリアミド（Ａ）及び液晶性ポリエステル（Ｂ）を含む原料成分を溶融混練することにより製造する方法を挙げることができる。当該溶融混練を行う装置としては、一般に実用されている混練機が適用できる。例えば、一軸又は多軸混練押出機、バンバリーミキサー、ロール等が用いられる。当該溶融混練の方法は、全原料成分を同時に混練する方法、あらかじめ原料成分を予備混練したブレンド物を用いて混練する方法、更に押出し機の途中から逐次、各成分をフィードし、混練する方法のいずれでもよい。当該溶融混練の温度は、ポリアミド（Ａ）、液晶性ポリエステル（Ｂ）のいずれかのうちで最も高い融点あるいは軟化点より１〜１００℃高い温度が好ましく、１０〜６０℃高い温度がより好ましく、２０〜５０℃高い温度がさらに好ましい。すなわち、本実施形態では、製造時にすべての樹脂を溶融し混合することが好ましい。ここで、融点又は軟化点はＪＩＳ  Ｋ７１２１に準じた示差走査熱量（ＤＳＣ）測定で求めることができる。ポリアミド組成物の引張伸度及び生産性の観点から、当該溶融混練の温度は、前記温度範囲が好ましい。
【００２７】
〔ポリアミド組成物の熱的特性〕
本実施形態のポリアミド組成物は、成形性の観点から、示差走査熱量計で測定された、ポリアミド組成物の補外結晶化開始温度Ｔｉｃと、ポリアミド組成物の結晶化ピーク温度Ｔｐとの差（Ｔｉｃ−Ｔｐ）が５℃以下である。Ｔｉｃ−Ｔｐはポリアミド組成物の結晶化の速さを示す尺度であり、値が小さいほど結晶化が速く進むことを示している。好ましくはＴｉｃ−Ｔｐは３℃以下、より好ましくは２℃以下である。
【００２８】
本実施形態において、補外結晶化開始温度及び結晶化ピーク温度とはＪＩＳ  Ｋ７１２１に従って求められた温度である。具体的には、以下のとおり補外結晶化開始温度及び結晶化ピーク温度を求めることができる。まず、示差熱量測定装置を用いて試料を５０℃から１０℃／分の昇温条件下で測定し、融解ピーク温度（Ｔｍ１）を観測した後、Ｔｍ１より２０〜５０℃高い温度で１０分間保持する。次いで１０℃／分の降温条件で５０℃まで試料を冷却してＤＳＣ曲線を得る。当該ＤＳＣ曲線において、結晶化ピークの頂点の温度を結晶化ピーク温度とする。また、当該ＤＳＣ曲線において、高温側のベースラインを低温側に延長した直線と、結晶化ピークの高温側の曲線に勾配が最大になる点で引いた接線との交点の温度を補外結晶化開始温度とする。
【００２９】
さらに本実施形態のポリアミド組成物は、成形性の観点から、示差走査熱量計で測定された、ポリアミド（Ａ）の補外結晶化開始温度Ｔｉｐａと、ポリアミド（Ａ）の結晶化ピーク温度Ｔｐｐａの差ΔＴｐａ（Ｔｉｐａ−Ｔｐｐａ）が以下の関係式を満たす。
【００３０】
０．１≦（Ｔｉｃ−Ｔｐ）／ΔＴｐａ≦０．４
【００３１】
ΔＴｐａはポリアミド（Ａ）の結晶化の速さを示す尺度であり、値が小さいほど結晶化が速く進むことを示している。したがって、上記関係式において、（Ｔｉｃ−Ｔｐ）／ΔＴｐａは、元のポリアミド（Ａ）の結晶化速度に比べポリアミド組成物の結晶化速度がどの程度速くなっているかを示す指標である。すなわち、（Ｔｉｃ−Ｔｐ）／ΔＴｐａの値が小さいほど、元のポリアミド（Ａ）の結晶化速度に比べポリアミド組成物の結晶化速度が速くなっていることを意味する。本実施形態のポリアミド組成物は、好ましくは０．１≦（Ｔｉｃ−Ｔｐ）／ΔＴｐａ≦０．２５を満たす。
【００３２】
本実施形態のポリアミド組成物は、さらに成形性の観点から、示差走査熱量計で測定された、ポリアミド組成物の補外結晶化開始温度Ｔｉｃと、ポリアミド組成物の補外結晶化終了温度Ｔｆｃとの差（Ｔｉｃ−Ｔｆｃ）が１０℃以下であることが好ましい。ＴｉｃとＴｆｃとの差（Ｔｉｃ−Ｔｆｃ）は、ポリアミド組成物の結晶化の速さを示す尺度であり、値が小さいほど結晶化が速く進むことを示している。さらに好ましくは、ＴｉｃとＴｆｃとの差（Ｔｉｃ−Ｔｆｃ）は７℃以下である。
【００３３】
本実施形態において、補外結晶化終了温度はＪＩＳ  Ｋ７１２１に従って求めることができる。具体的には、上述した補外結晶化開始温度及び結晶化ピーク温度を求める方法と同様にしてＤＳＣ曲線を得る。当該ＤＳＣ曲線において、低温側のベースラインを高温側に延長した直線と、結晶化ピークの低温側の曲線に勾配が最大になる点で引いた接線との交点の温度を補外結晶化終了温度とする。
【００３４】
本実施形態のポリアミド組成物は、さらに機械特性の観点から、ポリアミド組成物の冷結晶化熱ΔＨｃｏｍｐと、ポリアミド（Ａ）の冷結晶化熱ΔＨｐａとが、以下の関係式を満たすことが好ましい。
【００３５】
０．９５≦ΔＨｃｏｍｐ／ΔＨｐａ≦１．０５
【００３６】
ΔＨｃｏｍｐ／ΔＨｐａがこの範囲にあることは、ポリアミド組成物が元のポリアミド（Ａ）と同等の結晶化度を有していることを示す。すなわち、ΔＨｃｏｍｐ／ΔＨｐａが前記範囲内であるポリアミド組成物は、元のポリアミド（Ａ）と同等の優れた機械特性を発現する。本実施形態のポリアミド組成物は、さらに好ましくは、０．９７≦ΔＨｃｏｍｐ／ΔＨｐａ≦１．０３を満たす。
【００３７】
本実施形態において、冷結晶化熱はＪＩＳ  Ｋ７１２２に従って求めることができる。具体的には、上述した補外結晶化開始温度及び結晶化ピーク温度を求める方法と同様にしてＤＳＣ曲線を得る。当該ＤＳＣ曲線において、結晶化ピーク面積Ａを算出し、該結晶化ピーク面積Ａと、測定に用いた組成物またはポリアミドの質量Ｗと、純物質の質量Ｗｓ、融解熱ΔＨｓ及びピーク面積Ａｓとから以下の式によって求めたΔＨを冷結晶化熱とする。
【００３８】
ΔＨ＝Ｗ／Ｗｓ×Ａ／Ａｓ×ΔＨｓ
【００３９】
〔ポリアミド組成物におけるポリアミド（Ａ）と液晶性ポリエステル（Ｂ）との割合〕
本実施形態のポリアミド組成物において、ポリアミド（Ａ）と液晶性ポリエステル（Ｂ）との割合は、機械物性の観点から、ポリアミド（Ａ）を１００質量部としたときに、液晶性ポリエステル（Ｂ）が０．１質量部以上２質量部以下である。本実施形態のポリアミド組成物において、ポリアミド（Ａ）を１００質量部としたときに、好ましくは、液晶性ポリエステル（Ｂ）が０．２質量部以上１．５質量部以下、更に好ましくは０．３質量部以上１．０質量部以下である。ポリアミド（Ａ）に対して液晶性ポリエステル（Ｂ）を前記割合で含むポリアミド組成物は、上述の熱的特性を満たし、成形性と機械特性とに優れる。
【実施例】
【００４０】
以下、本発明を実施例により更に詳細に説明するが、本発明は、以下の実施例に制限されるものではない。なお、以下の実施例及び比較例において記載した物性評価は、以下のように行った。
【００４１】
［評価法１］ポリアミド（Ａ）の相対粘度
ＪＩＳ  Ｋ６９２０に従って２３℃、９８％硫酸を用いて測定した。
【００４２】
［評価法２］液晶性ポリエステル（Ｂ）の融点
パーキンエルマー社製示差走査熱量計ＤｉａｍｏｎｄＤＳＣを用いて測定した。該測定において、昇温速度は１０℃／分とし、降温速度は１０℃／分とした。まず、上記示差熱量測定計を用いて試料約１０ｍｇを５０℃から昇温させ、吸熱ピーク温度（Ｔｍ１）を観測した後、Ｔｍ１より約３０℃高い温度で３分間保持した。次いで５０℃まで試料を冷却した後、再度昇温させて吸熱ピークを観測した。該吸熱ピークのピークトップが示した温度を融点（Ｔｍｂ）とした。
【００４３】
［評価法３］ポリアミド組成物の熱的特性
パーキンエルマー社製示差走査熱量計ＤｉａｍｏｎｄＤＳＣを用いてＪＩＳ  Ｋ７１２１に従って測定した。該測定において、昇温速度は１０℃／分とし、降温速度は１０℃／分とした。ポリアミド又は実施例で得られたポリアミド組成物の試料約１０ｍｇを５０℃から昇温させ、融解ピーク温度（Ｔｍ１）を観測した後、３００℃で３分間保持した。次いで５０℃まで試料を冷却させＤＳＣ曲線を得る。当該ＤＳＣ曲線において、結晶化ピークを観測し、該結晶化ピークのピークトップが示した温度を結晶化ピーク温度とした。また、ＪＩＳ  Ｋ７１２１の規定に従って補外結晶化開始温度及び補外結晶化終了温度を決定した。具体的には、当該ＤＳＣ曲線において、高温側のベースラインを低温側に延長した直線と、結晶化ピークの高温側の曲線に勾配が最大になる点で引いた接線との交点の温度を補外結晶化開始温度とし、低温側のベースラインを高温側に延長した直線と、結晶化ピークの低温側の曲線に勾配が最大になる点で引いた接線との交点の温度を補外結晶化終了温度とした。
【００４４】
さらに、ＪＩＳ  Ｋ７１２２の規定に従って冷結晶化熱を決定した。具体的には、当該ＤＳＣ曲線において、結晶化ピーク面積Ａを算出し、該結晶化ピーク面積Ａと、測定に用いた組成物またはポリアミドの質量Ｗと、純物質の質量Ｗｓ、融解熱ΔＨｓ及びピーク面積Ａｓとから以下の式によって求めたΔＨを冷結晶化熱とした。
【００４５】
ΔＨ＝Ｗ／Ｗｓ×Ａ／Ａｓ×ΔＨｓ
【００４６】
［評価法４］引張特性
射出成型機（日精樹脂（株）製ＰＳ−４０Ｅ）を用いて、シリンダー温度２８０℃、金型温度８０℃に設定し、射出２５秒、冷却１０秒の射出成型条件で、ポリアミド組成物を成形して４ｍｍ厚みのＩＳＯ試験片を得た。得られたＩＳＯ試験片を用いてＩＳＯ５２７−１に準じて引張強度及び引張伸度の測定を行った。
【００４７】
［評価法５］耐衝撃性
上記評価法４で得られたＩＳＯ試験片を用いて、ＩＳＯ１７９−１に準じてシャルピー衝撃強度（ノッチあり）の測定を行った。
【００４８】
実施例及び比較例において用いた樹脂等の原料成分を以下に示す。
【００４９】
［ポリアミド（Ａ）］
ＰＡ−１：ポリアミド６１２（製造例１にて製造したもの）。
ＰＡ−２：ポリアミド６１０（製造例２にて製造したもの）。
ＰＡ−３：ポリアミド６６／６Ｉ（製造例３にて製造したもの）。
【００５０】
［液晶性ポリエステル（Ｂ）］
ＬＣＰ−１：液晶性ポリエステル（製造例４にて製造したもの）。
【００５１】
［添加剤（Ｃ）］
タルク：日本タルク株式会社製ミクロエースＬ−１。
【００５２】
［製造例１］ポリアミドＰＡ−１の製造例
ドデカン二酸とヘキサメチレンジアミンとの等モル塩２．００ｋｇ、及び純水２．５ｋｇを混合し水溶液を得た。次いで、撹拌装置を有し、かつ下部に抜出しノズルを有する５リットルのオートクレーブ中に上記水溶液を仕込み、５０℃の温度下で十分に水溶液を撹拌した。次に、オートクレーブ内を５回窒素置換した後、水溶液を撹拌しながらオートクレーブ内の温度を５０℃から約２７０℃まで昇温した。この際、オートクレーブ内の圧力は、ゲージ圧にして約１．８ＭＰａであったが、この圧力が１．８ＭＰａ以上にならないようオートクレーブ内の水を随時系外に排出した。また、重合時間は、ポリアミドの相対粘度が目的の相対粘度（２．５０）になるように調整した。オートクレーブ内での重合終了後、下部ノズルからストランド状にポリアミドを送出し、水冷及びカッティングを経て、ペレット状のポリヘキサメチレンドデカミド（ポリアミド６１２）を得た。このポリアミド６１２（ＰＡ−１）を８０℃、２４時間の条件で真空乾燥した。ポリアミド６１２（ＰＡ−１）の相対粘度（ηｒ）を上述のようにして測定したところ、２．５０であった。
【００５３】
［製造例２］ポリアミドＰＡ−２の製造例
セバシン酸とヘキサメチレンジアミンとの等モル塩２．００ｋｇ、及び純水２．５ｋｇを混合し水溶液を得た。次いで、撹拌装置を有し、かつ下部に抜出しノズルを有する５リットルのオートクレーブ中に上記水溶液を仕込み、５０℃の温度下で十分に水溶液を撹拌した。次に、オートクレーブ内を５回窒素置換した後、水溶液を撹拌しながらオートクレーブ内の温度を５０℃から約２７０℃まで昇温した。この際、オートクレーブ内の圧力は、ゲージ圧にして約１．８ＭＰａであったが、この圧力が１．８ＭＰａ以上にならないようオートクレーブ内の水を随時系外に排出した。また、重合時間は、ポリアミド樹脂の相対粘度が目的の相対粘度（２．５０）になるように調整した。オートクレーブ内での重合終了後、下部ノズルからストランド状にポリアミド樹脂を送出し、水冷・及びカッティングを経て、ペレット状のポリヘキサメチレンセバカミド（ポリアミド６１０）を得た。このポリアミド６１０（ＰＡ−２）樹脂を８０℃、２４時間の条件で真空乾燥した。ポリアミド６１２（ＰＡ−２）樹脂の相対粘度（ηｒ）を上述のようにして測定したところ、２．５０であった。
【００５４】
［製造例３］ポリアミドＰＡ−３の製造例
アジピン酸とヘキサメチレンジアミンとの等モル塩１．６４ｋｇ、イソフタル酸とヘキサメチレンジアミンとの等モル塩０．３６ｋｇ、及び純水２．５ｋｇを混合し水溶液を得た。次いで、撹拌装置を有し、かつ下部に抜出しノズルを有する５リットルのオートクレーブ中に上記水溶液を仕込み、５０℃の温度下で十分に水溶液を撹拌した。次に、オートクレーブ内を５回窒素置換した後、水溶液を撹拌しながらオートクレーブ内の温度を５０℃から約２７０℃まで昇温した。この際、オートクレーブ内の圧力は、ゲージ圧にして約１．８ＭＰａであったが、この圧力が１．８ＭＰａ以上にならないようオートクレーブ内の水を随時系外に排出した。また、重合時間は、ポリアミド樹脂の相対粘度が目的の相対粘度（２．２０）になるように調整した。オートクレーブ内での重合終了後、下部ノズルからストランド状にポリアミド樹脂を送出し、水冷・及びカッティングを経て、ペレット状のポリヘキサメチレンアジパミド／ポリヘキサメチレンイソフタラミド共重合体（ポリアミド６６／６Ｉ）を得た。このポリアミド６６／６Ｉ（ＰＡ−３）樹脂を８０℃、２４時間の条件で真空乾燥した。ポリアミド６６／６Ｉ（ＰＡ−３）樹脂の相対粘度（ηｒ）を上述のようにして測定したところ、２．２０であった。
【００５５】
［製造例４］液晶性ポリエステル（Ｂ）ＬＣＰ−１の製造例
得られる液晶性ポリエステルの理論構造式が下記式になるよう、窒素雰囲気下において、ｐ−ヒドロキシ安息香酸、２−ヒドロキシ−６−ナフトエ酸、無水酢酸を仕込み、加熱溶融し重縮合した。当該重縮合により融点が２８０℃である液晶性ポリエステル（ＬＣＰ−１）を得た。なお、下記理論構造式において、組成の成分比はモル比を表す。
【００５６】
【化３】
2014037481.tif 000004
【００５７】
［実施例１］
ＰＡ−１を９９質量部、ＬＣＰ−１を１質量部の割合でブレンドし樹脂混合物を得た。２軸押出機（東芝機械（株）製ＴＥＭ３５、二軸同方向回転スクリュー型、Ｌ／Ｄ＝４７．６（Ｄ＝３７ｍｍφ））を用いて前記樹脂混合物の溶融混錬を行った。当該溶融混錬において、スクリュー回転数３００ｒｐｍ、シリンダー温度２５０℃、押出レート６０ｋｇ／ｈｒ（滞留時間１分）で、減圧せずに押出しを行った。前記２軸押出機の先端ノズル付近のポリマー温度は、２６０℃であった。前記２軸押出機の先端ノズルからストランド状にポリマーを排出し、水冷、カッティングを行い、ペレットとした。得られたペレット（ポリアミド組成物）を上記評価例のとおり各特性を評価した。当該評価した結果を表１に示す。
【００５８】
［比較例１］
ＰＡ−１の各特性を実施例１と同様に評価した。評価結果を表１に示す。
【００５９】
［比較例２］
ＬＣＰ−１の代わりにタルクを用いた以外は、実施例１と同様にしてペレット（ポリアミド組成物）を得て、得られたペレット（ポリアミド組成物）を評価した。評価結果を表１に示す。
【００６０】
［比較例３］
ＰＡ−１を９７質量部、ＬＣＰ−１を３質量部の割合でブレンドした以外は、実施例１と同様にしてペレット（ポリアミド組成物）を得て、得られたペレット（ポリアミド組成物を評価した。評価結果を表１に示す。
【００６１】
［実施例２］
ＰＡ−１の代わりにＰＡ−２を使用した以外は、実施例１と同様にしてペレット（ポリアミド組成物）を得て、得られたペレット（ポリアミド組成物を評価した。評価結果を表１に示す。
【００６２】
［実施例３］
ＰＡ−１の代わりにＰＡ−３を使用した以外は、実施例１と同様にしてペレット（ポリアミド組成物）を得て、得られたペレット（ポリアミド組成物を評価した。評価結果を表１に示す。
【００６３】
【表１】
2014037481.tif 000005
【００６４】
表１に示した結果から、各成分の組成が特定の範囲内である本実施形態のポリアミド組成物は、結晶化速度が高くなっており、これにより成形サイクルが短縮でき、成形性に優れることがわかった。また、本実施形態のポリアミド組成物は、引張伸びと耐衝撃性等の機械特性に優れていることがわかった。
【産業上の利用可能性】
【００６５】
本発明のポリアミド組成物は、成形性と機械特性とに優れている為、様々な機械工業部品、電気電子部品などの産業用材料として有用である。